"結着樹脂を含有するトナー粒子からなる静電荷像現像用トナーを製造する方法であって、前記結着樹脂からなる結着樹脂微粒子が分散されてなる水系媒体中に、ポリシリカ鉄を含む凝集剤を添加することにより当該結着樹脂微粒子を凝集させ、陽イオンが1価または2価の塩からなる凝集停止剤を添加する工程を有することを特徴とする静電荷像現像用トナーの製造方法。前記塩が、1価の塩であることを特徴とする請求項1に記載の静電荷像現像用トナーの製造方法。前記塩が、金属塩であることを特徴とする請求項1または請求項2に記載の静電荷像現像用トナーの製造方法。前記トナー粒子が、黒色着色剤を含有する黒色トナー粒子であることを特徴とする請求項1~請求項3のいずれかに記載の静電荷像現像用トナーの製造方法。本発明は、以上のような事情を考慮してなされたものであって、その目的は、優れたトナー粒径制御性が得られると共に粒度分布の先鋭化が達成される静電荷像現像用トナーの製造方法を提供することにある。本発明の静電荷像現像用トナーの製造方法は、結着樹脂を含有するトナー粒子からなる静電荷像現像用トナーを製造する方法であって、前記結着樹脂からなる結着樹脂微粒子が分散されてなる水系媒体中に、ポリシリカ鉄を含む凝集剤を添加することにより当該結着樹脂微粒子を凝集させ、陽イオンが1価または2価の塩からなる凝集停止剤を添加する工程を有することを特徴とする。前記塩は、1価の塩、または、金属塩であることが好ましい。本発明の静電荷像現像用トナーの製造方法においては、前記トナー粒子を、黒色着色剤を含有する黒色トナー粒子とすることができる。本発明のトナーの製造方法によれば、凝集剤としてポリシリカ鉄を使用する場合において、凝集停止剤として陽イオンが1価または2価の塩を用いることによって、十分な凝集緩和効果を得ることができる。その結果、優れたトナー粒径制御性が得られると共に粒度分布の先鋭化が達成され、従って、所望の粒径および粒度分布を有する静電荷像現像用トナーを製造することができる。以下、本発明について具体的に説明する。トナーの製造方法本発明のトナーの製造方法は、少なくとも結着樹脂を含有し、必要に応じて着色剤や離型剤、荷電制御剤なども含有するトナー粒子からなるトナーを製造する方法であって、結着樹脂からなる結着樹脂微粒子が分散されてなる水系媒体中に、ポリシリカ鉄を含む凝集剤を添加することにより、当該結着樹脂微粒子を凝集させた凝集粒子を成長させ、陽イオンが1価または2価の塩からなる凝集停止剤以下、特定の凝集停止剤ともいう。を添加することにより、凝集粒子の成長を停止させる工程を有する方法である。ここで、水系媒体とは、水50~100質量と、水溶性の有機溶媒0~50質量とからなる媒体をいう。水溶性の有機溶媒としては、メタノール、エタノール、イソプロパノール、ブタノール、アセトン、メチルエチルケトン、テトラヒドロフランを例示することができ、結着樹脂微粒子を溶解しない有機溶媒が好ましい。本発明のトナーの製造方法の一例を具体的に示すと、例えば着色剤を含有するトナーを所望する場合は、1水系媒体中に着色剤微粒子が分散されてなる分散液を調製する着色剤微粒子分散液調製工程、2水系媒体中に、必要に応じて離型剤、荷電制御剤などの内添剤を含有した結着樹脂微粒子が分散されてなる分散液を調製する結着樹脂微粒子分散液調製工程、3結着樹脂微粒子および着色剤微粒子、並びに必要に応じてその他のトナー構成成分の微粒子を、水系媒体中において、凝集、融着させて凝集粒子を成長させる凝集、融着工程、4水系媒体中に特定の凝集停止剤を添加して凝集を停止させて凝集粒子の成長を停止させる凝集停止剤添加工程、5凝集粒子を熱エネルギーにより熟成させて形状を制御し、トナー粒子を得る熟成工程、6水系媒体からトナー粒子を濾別し、当該トナー粒子から凝集剤、凝集停止剤、界面活性剤などを除去する濾過、洗浄工程、7洗浄処理されたトナー粒子を乾燥する乾燥工程から構成され、必要に応じて、8乾燥処理されたトナー粒子に外添剤を添加する外添剤添加工程を加えることができる。1着色剤微粒子分散液調製工程この着色剤微粒子分散液調製工程は、トナー粒子に着色剤を導入する場合に、必要に応じて行うものである。着色剤微粒子の分散液は、水系媒体中に着色剤を分散させることにより得られる。分散の方法としては、分散機を用いるなど、公知の種々の方法を採用することができる。着色剤微粒子の分散液における着色剤微粒子の平均粒径は、体積基準のメジアン径で例えば10~300nmの範囲にあることが好ましい。なお、体積基準のメジアン径は、動的光散乱式粒度分析計マイクロトラックUPA150日機装株製を用いて測定されるものである。着色剤本発明に係るトナーに含有される着色剤としては、カーボンブラック、黒色酸化鉄、染料、顔料などの公知の種々の着色剤を用いることができる。カーボンブラックとしては、例えばチャンネルブラック、ファーネスブラック、アセチレンブラック、サーマルブラック、ランプブラックなどが挙げられ、黒色酸化鉄としては、例えばマグネタイト、ヘマタイト、三酸化チタン鉄などが挙げられる。染料としては、例えばC.I.ソルベントレッド1、同49、同52、同58、同63、同111、同122、C.I.ソルベントイエロー19、同44、同77、同79、同81、同82、同93、同98、同103、同104、同112、同162、C.I.ソルベントブルー25、同36、同60、同70、同93、同95などが挙げられる。顔料としては、例えばC.I.ピグメントレッド5、同48:1、同48:3、同53:1、同57:1、同81:4、同122、同139、同144、同149、同150、同166、同177、同178、同222、同238、同269、C.I.ピグメントオレンジ31、同43、C.I.ピグメントイエロー14、同17、同74、同93、同94、同138、同155、同156、同158、同180、同185、C.I.ピグメントグリーン7、C.I.ピグメントブルー15:3、同60などが挙げられる。各色のトナーを得るための着色剤は、各色について、1種単独で、または2種以上を組み合わせて使用することができる。着色剤の含有割合は、トナー中に1~10質量とされることが好ましく、より好ましくは2~8質量である。着色剤の含有量が過少である場合は、得られるトナーに所望の着色力が得られないおそれがあり、一方、着色剤の含有量が過多である場合は、着色剤の遊離やキャリアなどへの付着が発生し、帯電性に影響を与える場合がある。着色剤としてカーボンブラックを用いた黒トナーは、カーボンブラックの電気的特性に起因して、特に高温高湿環境下においてカーボンブラック以外の着色剤を使用した他色のトナーと比較して帯電性に劣り、転写性が低いという問題が発生し易いところ、本発明のトナーの製造方法に従って得たカーボンブラックを用いた黒トナー粒子によれば、洗浄されずに不可避的に残存するポリシリカ鉄に由来すると考えられる着色成分の存在によって、通常よりも少量のカーボンブラックによって所期の黒濃度を確保することができるため、他色のトナーとの帯電性や転写性の落差を小さく抑制することができる。着色剤をトナー粒子中に導入する方法としては、この例のように結着樹脂微粒子とは別個に着色剤のみよりなる着色剤微粒子を作製してこれらを凝集させる方法に限定されず、例えば、結着樹脂微粒子分散液調製工程において結着樹脂と分子レベルで着色剤が混在された微粒子の分散液を調製し、この微粒子を凝集させる方法を選択することもできる。2結着樹脂微粒子分散液調製工程結着樹脂微粒子は、トナーの技術分野において公知の製造方法、例えば、乳化重合法、転相乳化法、懸濁重合法、溶解懸濁法などにより製造することができる。中でも、乳化重合法による製造が好ましい。乳化重合法においては、結着樹脂を形成するべき重合性単量体を水系媒体中に分散させて乳化粒子を形成した後、重合開始剤を投入して重合性単量体を重合させることにより、結着樹脂微粒子が形成される。結着樹脂トナー粒子を構成する結着樹脂としては、スチレン系樹脂、メタアクリル系樹脂、スチレン-メタアクリル系共重合体樹脂、オレフィン系樹脂などのビニル系樹脂、ポリエステル系樹脂、ポリアミド系樹脂、ポリカーボネート樹脂、ポリエーテル、ポリ酢酸ビニル系樹脂、ポリスルフォン、エポキシ樹脂、ポリウレタン樹脂、尿素樹脂などの公知の種々の樹脂を用いることができる。これらは1種単独でまたは2種以上を組み合わせて用いることができる。結着樹脂としてビニル系樹脂を用いる場合、結着樹脂を形成するべき重合性単量体としては、以下のものが挙げられる。1スチレンあるいはスチレン誘導体スチレン、o-メチルスチレン、m-メチルスチレン、p-メチルスチレン、α-メチルスチレン、p-フェニルスチレン、p-エチルスチレン、2,4-ジメチルスチレン、p-tert-ブチルスチレン、p-n-ヘキシルスチレン、p-n-オクチルスチレン、p-n-ノニルスチレン、p-n-デシルスチレン、p-n-ドデシルスチレンなど。2メタクリル酸エステル誘導体メタクリル酸メチル、メタクリル酸エチル、メタクリル酸n-ブチル、メタクリル酸イソプロピル、メタクリル酸イソブチル、メタクリル酸t-ブチル、メタクリル酸n-オクチル、メタクリル酸2-エチルヘキシル、メタクリル酸ステアリル、メタクリル酸ラウリル、メタクリル酸フェニル、メタクリル酸ジエチルアミノエチル、メタクリル酸ジメチルアミノエチルなど。3アクリル酸エステル誘導体アクリル酸メチル、アクリル酸エチル、アクリル酸イソプロピル、アクリル酸n-ブチル、アクリル酸t-ブチル、アクリル酸イソブチル、アクリル酸n-オクチル、アクリル酸2-エチルヘキシル、アクリル酸ステアリル、アクリル酸ラウリル、アクリル酸フェニルなど。4オレフィン類エチレン、プロピレン、イソブチレンなど。5ビニルエステル類プロピオン酸ビニル、酢酸ビニル、ベンゾエ酸ビニルなど。6ビニルエーテル類ビニルメチルエーテル、ビニルエチルエーテルなど。7ビニルケトン類ビニルメチルケトン、ビニルエチルケトン、ビニルヘキシルケトンなど。8N-ビニル化合物類N-ビニルカルバゾール、N-ビニルインドール、N-ビニルピロリドンなど。9その他ビニルナフタレン、ビニルピリジン等のビニル化合物類、アクリロニトリル、メタクリロニトリル、アクリルアミド等のアクリル酸あるいはメタクリル酸誘導体など。また、ビニル系樹脂を形成するべき重合性単量体としては、例えばカルボキシル基、スルフォン酸基、リン酸基などのイオン性解離基を単量体の側鎖に有するものを用いることができる。具体的には、以下のものがある。カルボキシル基を有するものとしては、アクリル酸、メタクリル酸、マレイン酸、イタコン酸、ケイ皮酸、フマル酸、マレイン酸モノアルキルエステル、イタコン酸モノアルキルエステルなどが挙げられる。また、スルフォン酸基を有するものとしては、スチレンスルフォン酸、アリルスルフォコハク酸、2-アクリルアミド-2-メチルプロパンスルフォン酸などが挙げられる。さらに、リン酸基を有するものとしてはアシドホスホオキシエチルメタクリレートなどが挙げられる。さらに、ビニル系樹脂を形成するべき重合性単量体として、多官能性ビニル類を使用して、ビニル系樹脂を架橋構造を有するものとすることもできる。多官能性ビニル類としては、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどが挙げられる。また、結着樹脂としてポリエステル樹脂を用いる場合、結着樹脂を形成するための重合性単量体としては多価カルボン酸および多価アルコールが用いられる。多価カルボン酸としては、2価以上のカルボン酸、例えば、シュウ酸、マロン酸、コハク酸、グルタル酸、アジピン酸、ピメリン酸、スベリン酸、アゼライン酸、セバシン酸、マレイン酸、フマル酸、シトラコン酸、イタコン酸、グルタコン酸、n-ドデシルコハク酸、n-ドデセニルコハク酸、イソドデシルコハク酸、イソドデセニルコハク酸、n-オクチルコハク酸、n-オクテニルコハク酸などのジカルボン酸類;フタル酸、イソフタル酸、テレフタル酸、ナフタレンジカルボン酸などの芳香族ジカルボン酸類;トリメリット酸、ピロメリット酸、これらの酸無水物、あるいは酸塩化物などの3価以上のカルボン酸類などを挙げることができる。これらは、1種単独でまたは2種以上を組み合わせて用いることができる。また、多価アルコールとしては、2価以上のアルコール、例えば、エチレングリコール、ジエチレングリコール、トリエチレングリコール、1,2-プロピレングリコール、1,3-プロピレングリコール、1,4-ブタンジオール、1,4-ブチレンジオール、ネオペンチルグリコール、1,5-ペンタングリコール、1,6-ヘキサングリコール、1,7-ヘプタングリコール、1,8-オクタンジオール、1,9-ノナンジオール、1,10-デカンジオール、ピナコール、シクロペンタン-1,2-ジオール、シクロヘキサン-1,4-ジオール、シクロヘキサン-1,2-ジオール、シクロヘキサン-1,4-ジメタノール、ジプロピレングリコール、ポリエチレングリコール、ポリプロピレングリコール、ポリテトラメチレングリコール、ビスフェノールA、ビスフェノールZ、水素添加ビスフェノールAなどのジオール類;グリセリン、トリメチロールエタン、トリメチロールプロパン、ペンタエリスリトール、ソルビトール、トリスフェノールPA、フェノールノボラック、クレゾールノボラックなどの3価以上の多価脂肪族アルコール類;上記3価以上の多価脂肪族アルコール類のアルキレンオキサイド付加物などを挙げることができる。これらは、1種単独でまたは2種以上を組み合わせて用いることができる。結着樹脂としてポリエステル樹脂を用いる場合は、その酸価が40mgKOH/g、水酸基価が60mgKOH/g以下であるものを用いることが好ましい。この酸価、水酸基価は定法により測定される値である。重合開始剤結着樹脂微粒子分散液調製工程において重合開始剤を使用する場合、従来公知の種々のものを用いることができる。重合開始剤の具体例としては、例えば過硫酸塩過硫酸カリウム、過硫酸アンモニウムなどが好ましく用いられる。その他、アゾ系化合物4,4’-アゾビス4-シアノ吉草酸およびその塩、2,2’-アゾビス2-アミジノプロパン塩など、パーオキシド化合物、アゾビスイソブチロニトリルなどを用いてもよい。界面活性剤水系媒体には、界面活性剤が添加されていてもよく、界面活性剤としては、従来公知の種々のアニオン系界面活性剤、カチオン系界面活性剤、ノニオン界面活性剤などを用いることができる。連鎖移動剤結着樹脂微粒子分散液調製工程においては、結着樹脂の分子量を調整することを目的として、一般的に用いられる連鎖移動剤を用いることができる。連鎖移動剤としては特に限定されるものではなく、例えば2-クロロエタノール、オクチルメルカプタン、ドデシルメルカプタン、t-ドデシルメルカプタンなどのメルカプタンおよびスチレンダイマーなどを挙げることができる。結着樹脂微粒子は、組成の異なる樹脂よりなる2層以上の構成とすることもでき、この場合、常法に従った乳化重合処理第1段重合により調製した樹脂微粒子の分散液に、重合開始剤と重合性単量体とを添加し、この系を重合処理第2段重合する方法を採用することができる。結着樹脂微粒子分散液調製工程において得られる結着樹脂微粒子の平均粒子径は、体積基準のメジアン径で20~400nmの範囲にあることが好ましい。結着樹脂微粒子の体積基準のメジアン径は、マイクロトラックUPA-150日機装社製を用いて測定されるものである。本発明に係るトナー粒子中には、結着樹脂の他に、必要に応じて離型剤や荷電制御剤などの内添剤が含有されていてもよい。離型剤離型剤としては、特に限定されるものではなく、例えば、ポリエチレンワックス、酸化型ポリエチレンワックス、ポリプロピレンワックス、酸化型ポリプロピレンワックス、カルナウバワックス、パラフィンワックス、マイクロクリスタリンワックス、フィッシャトロプシュワックス、ライスワックス、キャンデリラワックス、脂肪酸エステルなどを挙げることができる。トナー粒子中における離型剤の含有割合としては、結着樹脂100質量部に対して通常0.5~25質量部とされ、好ましくは3~15質量部とされる。荷電制御剤荷電制御剤としては、公知の種々の化合物を用いることができる。トナー粒子中における荷電制御剤の含有割合としては、結着樹脂100質量部に対して通常0.1~10質量部とされ、好ましくは0.5~5質量部とされる。3凝集、融着工程凝集、融着工程においては、結着樹脂微粒子および着色剤微粒子、並びに必要に応じてその他のトナー構成成分の微粒子が分散された水系媒体に、凝集剤を加え、結着樹脂微粒子の凝集により凝集粒子を成長させると同時、または凝集により凝集粒子を成長させた後に、結着樹脂微粒子のガラス転移点以上で加熱して凝集粒子を融着させる。凝集剤本発明においては、凝集剤としてポリシリカ鉄が使用される。ポリシリカ鉄は、一般式[SiO2]n[Fe2O3]で表される、平均分子量が20万~50万ダルトン程度の安定した重合ケイ酸に鉄が導入された化合物である。このポリシリカ鉄によれば、鉄由来の電荷中和作用と重合ケイ酸による架橋作用により、塩化第二鉄などの鉄系凝集剤を単独で使用した場合よりも高い凝集力が発揮される。ポリシリカ鉄としては、シリカと鉄のモル比Si/Feが0.25~3.0の範囲のものが好ましく、凝集粒子の粒度分布の制御性の観点から、0.25~1.0の範囲のものを使用することが特に好ましい。ポリシリカ鉄は1種単独で、または2種以上を組み合わせて使用してもよい。凝集剤としては、ポリシリカ鉄と共に、ポリシリカ鉄以外のものを併用することもできる。凝集剤の水系媒体に対する添加量は、水系媒体1Lに対して[Fe2O3]基準で1~100mmolとされることが好ましく、2~50mmolとされることがより好ましい。凝集、融着工程において、凝集剤を添加する温度は特に限定されないが、結着樹脂のガラス転移点以下であることが好ましい。また、凝集、融着工程における水系媒体のpHは7以下に調整されることが好ましい。反応系のpHが7より大きい場合は、凝集時の粗大粒子の発生を抑制することができず、得られるトナーが粒度分布の広いものになるおそれがある。本発明のトナーの製造方法によって得られるトナーにおいては、CP法クロスセクションポリッシャー法にてトナー粒子の断面サンプルを作製し、これについてEDSエネルギー分散型X線分光分析によって元素分析した際に、当該サンプル中にシリカおよび鉄が検出される。4凝集停止剤添加工程凝集停止剤添加工程は、上記の凝集、融着工程において凝集粒子が所望の粒子径になった時点で特定の凝集停止剤を水系媒体に添加することにより、水系媒体における微粒子間の凝集力を低下させて粒径成長を停止させる工程である。凝集停止剤本発明のトナーの製造方法に用いられる特定の凝集停止剤は、陽イオンが1価または2価の塩であり、特に1価の陽イオンの塩であることが、粒度分布の先鋭化の観点から、好ましい。また、凝集停止剤は、金属塩であることが好ましい。特定の凝集停止剤の具体例としては、例えば、陽イオンが1価の塩としては塩化リチウム、塩化カリウム、塩化ナトリウム、塩化アンモニウムなどが挙げられ、陽イオンが2価の塩としては塩化マグネシウム、塩化カルシウム、塩化亜鉛、硫酸銅、硫酸マグネシウム、硫酸マンガンなどが挙げられ、これらの中でも、塩化カリウム、塩化ナトリウムが好ましい。これらの凝集停止剤は、1種単独で、または2種以上を組み合わせて用いてもよい。凝集停止剤の水系媒体に対する添加量は、水系媒体1Lに対して0.05~5molとされることが好ましい。このような特定の凝集停止剤を水系媒体に添加することにより十分な凝集緩和効果が得られる理由は、明確ではないが、ポリシリカ鉄よりの3価の鉄イオンと、これよりも価数の低い、特定の凝集停止剤から供される陽イオンとの間に生じる拮抗作用により、3価の鉄イオンに由来する凝集能力が低下することによって、ポリシリカ鉄全体の凝集能力が大きく低下するためであると考えられる。5熟成工程熟成工程は、必要に応じて行われるものであって、当該熟成工程においては、凝集粒子を熱エネルギーにより所望の形状になるまで熟成させる熟成処理が行われる。6濾過、洗浄工程濾過、洗浄工程は、一般的に行われる公知のトナー粒子の製造方法における濾過、洗浄工程に従って行うことができる。この濾過、洗浄工程において、具体的な濾過、洗浄を行う時点でのトナー粒子分散液のpHは、1.0~5.0に調整されていることが好ましい。このようなpHに調整されていることによって、トナー粒子中に取り込まれなかった凝集剤、界面活性剤、着色剤などを効果的に洗浄して除去することができる。7乾燥工程この乾燥工程は、一般的に行われる公知のトナー粒子の製造方法における乾燥工程に従って行うことができる。8外添剤添加工程上記のトナー粒子は、そのままトナーとして用いることができるが、流動性、帯電性、クリーニング性などを改良するために、当該トナー粒子に、いわゆる流動化剤、クリーニング助剤などの外添剤を添加した状態で使用してもよい。流動化剤としては、例えば、数平均1次粒子径が10~1000nm程度の、シリカ、アルミナ、酸化チタン、酸化亜鉛、酸化鉄、酸化銅、酸化鉛、酸化アンチモン、酸化イットリウム、酸化マグネシウム、チタン酸バリウム、チタン酸カルシウム、チタン酸亜鉛、フェライト、ベンガラ、フッ化マグネシウム、炭化ケイ素、炭化ホウ素、窒化ケイ素、窒化ジルコニウム、マグネタイト、ステアリン酸マグネシウム、ステアリン酸カルシウム微粒子、ステアリン酸亜鉛などよりなる無機微粒子などが挙げられる。これら無機微粒子はシランカップリング剤やチタンカップリング剤、高級脂肪酸、シリコーンオイルなどによって、トナー粒子の表面への分散性向上、環境安定性向上のために、表面処理が行われていることが好ましい。クリーニング助剤としては、例えば、数平均1次粒子径が10~2000nm程度の、ポリスチレン微粒子、ポリメチルメタクリレート微粒子、スチレン-メチルメタクリレート共重合体微粒子などの有機微粒子が挙げられる。外添剤としては種々のものを組み合わせて使用してもよい。これらの外添剤の添加量は、その合計の添加量がトナー粒子100質量部に対して好ましくは0.05~5質量部、より好ましくは0.1~3質量部とされる。外添剤の混合装置としては、ヘンシェルミキサー、コーヒーミルなどの機械式の混合装置を使用することができる。トナー粒子の粒径本発明に係るトナーの平均粒径は、例えば体積基準のメジアン径で3~8μmであることが好ましく、より好ましくは5~8μmである。この平均粒径は、製造時において使用する凝集剤の濃度や有機溶媒の添加量、融着時間、結着樹脂の組成などによって制御することができる。体積基準のメジアン径が上記の範囲にあることにより、1200dpiレベルの非常に微小なドット画像を忠実に再現することなどができる。トナー粒子の体積基準のメジアン径はマルチサイザー3ベックマンコールター社製に、データ処理用ソフトSoftwareV3.51を搭載したコンピューターシステムを接続した測定装置を用いて測定算出されるものである。具体的には、トナー0.02gを、界面活性剤溶液20mLトナー粒子の分散を目的として、例えば界面活性剤成分を含む中性洗剤を純水で10倍希釈した界面活性剤溶液に添加して馴染ませた後、超音波分散を1分間行い、トナー分散液を調製し、このトナー分散液を、サンプルスタンド内のISOTONIIベックマンコールター社製の入ったビーカーに、測定装置の表示濃度が8になるまでピペットにて注入する。ここで、この濃度範囲にすることにより、再現性のある測定値を得ることができる。そして、測定装置において、測定粒子カウント数を25000個、アパーチャ径を100μmにし、測定範囲である2~60μmの範囲を256分割しての頻度値を算出し、体積積算分率の大きい方から50の粒子径が体積基準のメジアン径とされる。トナー粒子の粒度分布本発明に係るトナーは、トナー粒子の体積基準の粒度分布における変動係数Cv値が2~22であること好ましく、より好ましくは5~20である。体積基準の粒度分布における変動係数Cv値は、トナー粒子の粒度分布における分散度を体積基準で表したもので、下記式Cvによって定義されるものである。式Cv:Cv値=個数粒度分布における標準偏差/個数粒度分布におけるメジアン径×100このCv値の値が小さい程、粒度分布がシャープであることを示し、トナー粒子の大きさが揃っていることを意味する。すなわち、Cv値が上記範囲にあることにより、大きさの揃ったトナー粒子が得られることになるので、デジタル方式による画像形成で求められる微細なドット画像や細線をより高精度に再現することが可能である。また、写真画像を形成する場合において、大きさの揃った小径トナーを用いることにより、印刷インクで作製された画像レベルまたはそれ以上の高画質の写真画像を形成することができる。以上のようなトナーの製造方法によれば、凝集剤としてポリシリカ鉄を使用する場合において、凝集停止剤として陽イオンが1価または2価の塩を用いることによって、十分な凝集緩和効果を得ることができる。その結果、優れたトナー粒径制御性が得られると共に粒度分布の先鋭化が達成され、従って、所望の粒径および粒度分布を有する静電荷像現像用トナーを製造することができる。現像剤本発明に係るトナーは、磁性または非磁性の一成分現像剤として使用することもできるが、キャリアと混合して二成分現像剤として使用してもよい。本発明に係るトナーを二成分現像剤として使用する場合において、キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。また、キャリアとしては、磁性粒子の表面を樹脂などの被覆剤で被覆したコートキャリアや、バインダー樹脂中に磁性体微粉末を分散してなる分散型キャリアなど用いてもよい。キャリアの体積基準のメジアン径としては20~100μmであることが好ましく、さらに好ましくは25~80μmとされる。キャリアの体積基準のメジアン径は、代表的には湿式分散機を備えたレーザ回折式粒度分布測定装置ヘロスHELOSシンパティックSYMPATEC社製により測定することができる。好ましいキャリアとしては、磁性粒子の表面が樹脂により被覆されている樹脂被覆キャリア、樹脂中に磁性粒子を分散させたいわゆる樹脂分散型キャリアを挙げることができる。樹脂被覆キャリアを構成する樹脂としては、特に限定はないが、例えばオレフィン系樹脂、スチレン系樹脂、スチレン-アクリル系樹脂、シリコーン系樹脂、エステル系樹脂、フッ素含有重合体系樹脂などが挙げられる。また、樹脂分散型キャリアを構成する樹脂としては、特に限定されず公知のものを使用することができ、例えばアクリル系樹脂、スチレン-アクリル系樹脂、ポリエステル樹脂、フッ素系樹脂、フェノール樹脂などを使用することができる。以上、本発明の実施の形態について具体的に説明したが、本発明の実施の形態は上記の例に限定されるものではなく、種々の変更を加えることができる。例えば、本発明のトナーの製造方法は、結着樹脂が含有されたコア粒子とその外周面を被覆するシェル樹脂よりなるシェル層とよりなるコア-シェル構造のトナー粒子からなるトナーの製造に適用することもできる。以下、本発明の具体的な実施例について説明するが、本発明はこれらに限定されるものではない。結着樹脂微粒子の体積基準のメジアン径、着色剤微粒子の体積基準のメジアン径、トナーの体積基準のメジアン径、Cv値の測定は、それぞれ上述の通りに行った。結着樹脂微粒子分散液の調製例1撹拌装置を取り付けたフラスコ内において、スチレン448質量部n-ブチルアクリレート165質量部メタクリル酸16質量部n-オクチルメルカプタン2質量部パラフィンワックスHNP-57日本精蝋社製80質量部を90°Cに加温して溶解させて単量体溶液を作製した。一方、撹拌装置、温度センサー、冷却管、窒素導入装置を取り付けた反応容器に、ドデシルベンゼンスルホン酸ナトリウム8質量部をイオン交換水1780質量部に溶解させた界面活性剤溶液を入れ、98°Cに加熟し、この界面活性剤溶液に、循環経路を有する機械式分散機クレアミックスエムテクニック杜製により、上記の単量体溶液を8時間混合分散させて、分散粒子径330nmの乳化粒子を有する分散液を調製した。次いで、この分散液に、過硫酸カリウム10質量部をイオン交換水400質量部に溶解させた開始剤溶液を添加し、この系を80°Cで12時間にわたって加熱撹拌して重合を行うことにより、結着樹脂微粒子の分散液1を得た。この分散液1について、結着樹脂微粒子の体積基準のメジアン径を測定したところ、132nmであった。着色剤微粒子の分散液の調製例1ドデシル硫酸ナトリウム10質量の水溶液900質量部を撹拌しながら、着色剤リーガル330Rキャボット社製100質量部を徐々に添加し、次いで、撹拌装置クレアミックスエムテクニック社製を用いて分散処理することにより、着色剤微粒子の分散液Bk1を調製した。この分散液Bk1中の着色剤微粒子の体積基準のメジアン径を測定したところ、150nmであった。トナーの製造例1:実施例1温度センサー、冷却管、窒素導入装置、撹拌装置を取り付けた反応容器に、結着樹脂微粒子の分散液12105質量部着色剤微粒子の分散液Bk1400質量部イオン交換水900質量部を入れて撹拌し、容器内の温度を30°Cに調整した後、水酸化ナトリウムにてpH6.5に調整した。次いで、ポリシリカ鉄PSI-025水道機工株式会社製;シリカと鉄のモル比Si/Fe=0.25110質量部をイオン交換水100質量部に溶解させた凝集剤水溶液を、撹拌下、30°Cにて10分間かけて添加した。3分間放置した後に昇温を開始し、この系を60分間かけて85°Cまで昇温した。その状態で、マルチサイザー3ベックマンコールター社製によって凝集粒子の粒径を測定し、体積基準のメジアン径D50が6.5μmになった時点で、凝集停止剤:塩化ナトリウム150質量部をイオン交換水600質量部に溶解させた凝集停止剤水溶液を添加して粒径成長を停止させ、さらに、熟成処理として液温度85°Cで3時間にわたって加熱撹拌することにより融着を進行させた。その後、6°C/minの条件で30°Cまで冷却し、撹拌を停止した。生成したトナー粒子を固液分離し、15Lのイオン交換水による洗浄を4回繰り返し、その後、40°Cの温風で乾燥し、トナー粒子1Xよりなるトナー1Xを得た。得られたトナー粒子1Xに、疎水性シリカ数平均一次粒子径=12nm、疎水化度=68を1質量および疎水性酸化チタン数平均一次粒子径=20nm、疎水化度=63を1質量添加し、ヘンシェルミキサー三井三池化工橋柱製により混合した。その後、45μmの目開きのフルイを用いて粗大粒子を除去することにより、トナー1を製造した。このトナー1の体積基準のメジアン径およびCv値を測定した。結果を表1に示す。トナーの製造例2:実施例2トナーの製造例1において、凝集停止剤水溶液として、塩化マグネシウム6水和物520質量部をイオン交換水600質量部に溶解したものを用いたことの他は同様にして、トナー2を得た。このトナー2の体積基準のメジアン径およびCv値を測定した。結果を表1に示す。トナーの製造例3:実施例3トナーの製造例1において、凝集停止剤水溶液として、塩化カリウム190質量部をイオン交換水600質量部に溶解したものを用いたことの他は同様にして、トナー3を得た。このトナー3の体積基準のメジアン径およびCv値を測定した。結果を表1に示す。トナーの製造例4,5:実施例4,5トナーの製造例1において、ポリシリカ鉄の種類を表1に従って変更したことの他は同様にして、4,5を得た。なお、凝集剤におけるPSI-050、PSI-100は、いずれも水道機工株式会社製のものであって、それぞれ、シリカと鉄のモル比Si/Feが0.5、1.0のものである。このトナー4,5の体積基準のメジアン径およびCv値を測定した。結果を表1に示す。トナーの製造例6:比較例1トナーの製造例1において、凝集停止剤水溶液を添加しなかったことの他は同様にして、比較用のトナー6を得た。このトナー6の体積基準のメジアン径、およびCv値を測定した。結果を表1に示す。トナーの製造例7:比較例2トナーの製造例1において、凝集停止剤水溶液の代わりに、1Nの水酸化ナトリウムを添加してpHを7に調整したことの他は同様にして、比較用のトナー7を得た。このトナー7の体積基準のメジアン径、およびCv値を測定した。結果を表1に示す。現像剤の製造例1~71キャリアの作製フェライトコア粒子100質量部とシクロヘキシルメタクリレート/メチルメタクリレート共重合比5/5の共重合体樹脂粒子5質量部とを、撹拌羽根付き高速混合機に投入し、120°Cで30分間撹拌混合して機械的衝撃力の作用でフェライトコア粒子の表面に樹脂コート層を形成させることにより、体積基準のメジアン径が50μmであるフェライトキャリアを得た。キャリアの体積基準のメジアン径は、湿式分散機を備えたレーザ回折式粒度分布測定装置ヘロスHELOSシンパティック社製により測定した。2トナーとキャリアの混合トナー1~7の各々に対して、上記のキャリアをトナー濃度が6となるように添加し、V型混合機によって混合することにより、現像剤1~7を製造した。画像形成装置として、市販の複合機bishubC353コニカミノルタビジネステクノロジーズ社製に上記の現像剤1~7を順次投入した状態において、高温高湿温度30°C、湿度80RHの環境下で12時間放置したものを用い、同環境において、A3サイズ上質紙64g/m2上に、印字率がそれぞれ25、50、75であるハーフトーン画像部を有するテスト画像を形成した。このテスト画像を目視で観察し、下記の評価基準に従って評価した。2つ以上のランクにあてはまる場合には、悪い方のランクを評価結果とした。結果を表1に示す。なお、ランク3以上である場合に実用上問題がなく合格であると判断される。-評価基準-ランク1:いずれの印字率のハーフトーン画像部においても、ムラが観察されない。ランク2:いずれか1つの印字率のハーフトーン画像部において、軽微なムラが観察される。ランク3:2つ以上の印字率のハーフトーン画像部において、軽微なムラが観察される。ランク4:いずれか1つの印字率のハーフトーン画像部において、ムラが観察される。ランク5:いずれか1つの印字率のハーフトーン画像部において、顕著なムラが観察される。"